(57)【特許請求の範囲】
【請求項１】
イソシアネート成分を含有する主剤（Ａ）と、ポリオール成分を含有する硬化剤（Ｂ）との反応生成物である中空糸膜モジュールシール材用ポリウレタン樹脂形成性組成物において、
主剤（Ａ）が、ジフェニルメタンジイソシアネート及びカルボジイミド変性体含有ジフェニルメタンジイソシアネートからなる群より選ばれる少なくとも１種のイソシアネート（ａ１）と、活性水素含有化合物（ａ２）との反応生成物であるイソシアネート基末端プレポリマーを含み、
硬化剤（Ｂ）が、エタノールアミンのアルキレンオキサイド付加体（ｂ１）と、ヒマシ油系ポリオール（ｂ２）を含有し、（Ｂ）中の（ｂ１）の含有量が５〜８０質量％であり、
エタノールアミンのアルキレンオキサイド付加体（ｂ１）が、モノエタノールアミンのプロピレンオキサイド付加体であることを特徴とする中空糸膜モジュール用ポリウレタン樹脂形成性組成物。
【請求項２】
下記数式（１）により求められる硬度発現率が６０％以上であることを特徴とする請求項１に記載の中空糸膜モジュール用ポリウレタン樹脂形成性組成物。
硬度発現率（％）＝１時間後硬度／９６時間後硬度  ×１００  ・・・数式（１）
（ここで、「１時間後硬度」、「９６時間後硬度」とは、２５℃環境下、請求項１に記載の中空糸膜モジュール用ポリウレタン樹脂形成性組成物を所定の型に注入し終わってから（注型完了時から）「1時間後」と「９６時間後」のＪＩＳ  Ｋ７３１２に準じて測定したＪＩＳ−Ｄ硬度を意味する。）
【請求項３】
ジフェニルメタンジイソシアネート及びカルボジイミド変性体含有ジフェニルメタンジイソシアネートからなる群より選ばれる少なくとも１種のイソシアネート（ａ１）と、活性水素含有化合物（ａ２）との反応により得られるイソシアネート基末端プレポリマーを含む主剤（Ａ）と、
エタノールアミンのアルキレンオキサイド付加体アミノアルコール（ｂ１）を含有し、（Ｂ）中の（ｂ１）の含有量が５〜８０質量％である硬化剤（Ｂ）とを、
混合し硬化させ、
エタノールアミンのアルキレンオキサイド付加体（ｂ１）が、モノエタノールアミンのプロピレンオキサイド付加体であることを特徴とするポリウレタン樹脂形成性組成物の製造方法。
【請求項４】
請求項１または２に記載の中空糸膜モジュール用ポリウレタン樹脂形成性組成物の硬化物である中空糸膜モジュール用のシール材。
【請求項５】
複数の中空糸膜の集束体の端部における中空糸膜相互の隙間が、請求項４に記載のシール材により封止されてなる中空糸膜モジュール。
【発明の詳細な説明】
【技術分野】
【０００１】
本発明は、ポリウレタン樹脂形成性組成物、当該組成物を用いたシール材及び中空糸膜モジュールに関する。
【背景技術】
【０００２】
近年、中空糸を分離膜とした中空糸膜モジュールは、水処理膜などの産業分野、血液処理などの医療分野などに多岐にわたって用いられている。特に家庭用浄水器、工業用浄水器、人工腎臓、人工肺などの用途にあっては、その需要が極めて増大している。その中でも、中空糸膜を集束した端部を接着固定する膜シール材として、常温での可撓性、接着性、及び耐薬品性に優れているポリウレタン樹脂を用いることが、広く知られている。
【０００３】
膜シール材を得る方法として、例えば、イソシアネート成分として、ジフェニルメタンジイソシアネート（以下ＭＤＩと記載する）のイソシアネート変性体を用い、ポリオール成分としてアミノアルコールを含有する硬化剤を用いたポリウレタン系シール結束材組成物が提案されている（例えば、特許文献１参照）。しかしながら、当該先行文献記載のポリウレタン形成性組成物を使用して生産性を向上させようとすると、アミノアルコールの使用量を増やす必要がある。しかし、アミノアルコールの使用量を増やすと、得られるポリウレタン樹脂の硬度が高くなったり、ケースとの剥離を生じてしまったり、ケースが変形してしまう等の問題が生じてしまう。また、触媒を使用した場合、初期粘度が高くなってしまうため成型加工性が悪化したり、シール材として使用した場合に触媒が溶出されて人体に影響を及ぼす恐れが生じてしまう。
【０００４】
また、通常ポリウレタン系結束材組成物は、成形後に一定時間キュアを行いポリウレタン樹脂をカットして製造される。その際に、ポリウレタン樹脂の硬度が高ければカッターの刃を痛めてしまうなどの問題も発生する。さらに、従来のポリウレタン系結束材組成物では、硬度発現までに多くの時間を要してしまうため、生産性が優れるものではなかった。
【０００５】
また、ヒマシ油脂肪酸を含有するポリオール成分を使用したポリウレタン系の結束材組成物が提案されている（例えば、特許文献２参照）。しかし、当該発明はヒマシ油脂肪酸が分子内脱水を起こし、発生した水によりポリウレタン樹脂が発泡するため、中空糸との接着性が低下したり、発泡部分から液が漏れたり、シール材として所定の性能が得られないといった問題を起こしてしまう。
【先行技術文献】
【特許文献】
【０００６】
【特許文献１】特開平２−１２７４１３号公報
【特許文献２】ＷＯ２００９−３７８２６号公報
【発明の概要】
【発明が解決しようとする課題】
【０００７】
本発明は、前述の背景を踏まえてなされたものであり、成型加工性を維持したまま、生産性を向上させ、硬度発現率が良好なポリウレタン樹脂形成性組成物を提供することを目的とする。
【課題を解決するための手段】
【０００８】
本発明者らは、上記目的を達成するために鋭意検討を重ねた結果、エタノールアミンのアルキレンオキサイド付加体（ｂ１）と、ヒマシ油系ポリオール（ｂ２）が含有されている硬化剤を用い、イソシアネート成分としてジフェニルメタンジイソシアネート及びカルボジイミド変性体含有ジフェニルメタンジイソシアネートからなる群より選ばれる少なくとも１種のイソシアネートを含有する主剤を使用することによって、上記の課題を解決することを見出した。
【０００９】
すなわち本発明は以下［１］〜［７］の実施形態を含む。
【００１０】
［１］イソシアネート成分を含有する主剤（Ａ）と、ポリオール成分を含有する硬化剤（Ｂ）との反応生成物である中空糸膜モジュールシール材用ポリウレタン樹脂形成性組成物において、
主剤（Ａ）が、ジフェニルメタンジイソシアネート及びカルボジイミド変性体含有ジフェニルメタンジイソシアネートからなる群より選ばれる少なくとも１種のイソシアネート（ａ１）と、活性水素含有化合物（ａ２）との反応生成物であるイソシアネート基末端プレポリマーを含み、
硬化剤（Ｂ）が、エタノールアミンのアルキレンオキサイド付加体（ｂ１）と、ヒマシ油系ポリオール（ｂ２）を含有し、（Ｂ）中の（ｂ１）の含有量が５〜８０質量％であることを特徴とする中空糸膜モジュール用ポリウレタン樹脂形成性組成物。
【００１１】
［２］エタノールアミンのアルキレンオキサイド付加体（ｂ１）が、モノエタノールアミンのプロピレンオキサイド付加体であることを特徴とする上記［１］に記載の中空糸膜モジュール用ポリウレタン樹脂形成性組成物。
【００１２】
［３］下記数式（１）により求められる硬度発現率が６０％以上であることを特徴とする上記［１］、又は［２］に記載の中空糸膜モジュール用ポリウレタン樹脂形成性組成物。
硬度発現率（％）＝１時間後硬度／９６時間後硬度  ×１００  ・・・数式（１）
（ここで、「１時間後硬度」、「９６時間後硬度」とは、２５℃環境下、上記［１］、又は［２］に記載の中空糸膜モジュール用ポリウレタン樹脂形成性組成物を所定の型に注入し終わってから（注型完了時から）「1時間後」と「９６時間後」のＪＩＳ  Ｋ７３１２に準じて測定したＪＩＳ−Ｄ硬度を意味する）
【００１３】
［４］ジフェニルメタンジイソシアネート及びカルボジイミド変性体含有ジフェニルメタンジイソシアネートからなる群より選ばれる少なくとも１種のイソシアネート（ａ１）と、活性水素含有化合物（ａ２）との反応により得られるイソシアネート基末端プレポリマーを含む主剤（Ａ）と、
エタノールアミンのアルキレンオキサイド付加体アミノアルコール（ｂ１）を含有し、（Ｂ）中の（ｂ１）の含有量が５〜８０質量％である硬化剤（Ｂ）とを、
混合し硬化させることを特徴とするポリウレタン樹脂形成性組成物の製造方法。
【００１４】
［５］エタノールアミンのアルキレンオキサイド付加体（ｂ１）が、モノエタノールアミンのプロピレンオキサイド付加体であることを特徴とする上記［４］に記載の中空糸膜モジュール用ポリウレタン樹脂形成性組成物の製造方法。
【００１５】
［６］上記［１］乃至［３］のいずれかに記載の中空糸膜モジュール用ポリウレタン樹脂形成性組成物の硬化物である中空糸膜モジュール用のシール材。
【００１６】
［７］複数の中空糸膜の集束体の端部における中空糸膜相互の隙間が、上記［６］に記載のシール材により封止されてなる中空糸膜モジュール。
【発明の効果】
【００１７】
本発明のポリウレタン樹脂形成性組成物を使用することにより、成型加工性を維持したまま、生産性を向上することが可能となり、中空糸膜モジュール用結束材として低溶出性を確保しつつ、適度な硬度を有し、硬度発現率が良好なポリウレタン樹脂を得ることが可能となる。
【発明を実施するための形態】
【００１８】
以下、本発明をさらに詳細に説明する。
＜ポリウレタン樹脂形成性組成物＞
本発明のポリウレタン樹脂形成性組成物は、イソシアネート成分を含有する主剤（Ａ）と、ポリオール成分を含有する硬化剤（Ｂ）とからなる。
【００１９】
＜主剤（Ａ）＞
本発明の組成物の主剤（Ａ）は、イソシアネート成分としてジフェニルメタンジイソシアネート及びカルボジイミド変性体含有ジフェニルメタンジイソシアネートからなる群より選ばれる少なくとも１種のイソシアネート（ａ１）を活性水素基含有化合物（ａ２）との反応生成物であるイソシアネート基末端プレポリマーを含む。
【００２０】
［活性水素基含有化合物（ａ２）］
前記イソシアネート基末端プレポリマーを得るために使用される活性水素基含有化合物（ａ２）は、例えば低分子ポリオール、ポリエーテル系ポリオール、ポリエステル系ポリオール、ポリエーテルエステルポリオール、ポリラクトン系ポリオール、ポリオレフィン系ポリオール、ヒマシ油系ポリオール等のポリオールを挙げることができ、これらは、単独でまたは２種以上を組み合わせて使用することができる。この中でも、耐薬品性に優れ、低溶出物である観点からヒマシ油系ポリオールを使用することが好ましい。
【００２１】
低分子ポリオールとしては、例えば２価〜８価のポリオールが挙げられ、例えば、エチレングリコール、ジエチレングリコール、プロピレングリコール、１，２−、１，３−又は１，４−ブタンジオール、１，５−ペンタンジオール、３−メチル−１，５−ペンタンジオール、１，６−ヘキサングリコール、１，８−オクタンジオール、１，１０−デカンジオール、ネオペンチルグリコール、水添ビスフェノールＡ、グリセリン、トリメチロールプロパン、ヘキサントリオール、ペンタエリスリトール、ソルビトール、シュークローズ等が挙げられる。低分子ポリオールの分子量は、通常５０〜２００が好ましい。
【００２２】
ポリエーテル系ポリオールとしては、前記低分子ポリオールを開始剤とし、これにアルキレンオキサイド、例えばエチレンオキサイド、プロピレンオキサイド、ブチレンオキサイド等の炭素数２〜８個のアルキレンオキサイドを付加して得られる重合物やテトラヒドロフランの開環重合で得られるポリテトラメチレンエーテルグリコール（ＰＴＭＧ）が挙げられる。具体的には、ポリエチレングリコール、ポリプロピレングリコール、及びエチレンオキサイドとプロピレンオキサイドの共重合物であるチップドエーテル等が挙げられる。
【００２３】
ポリエーテル系ポリオールの分子量は、通常２００〜７０００が好ましく、５００〜５０００が更に好ましい。分子量が２００〜７０００のポリエーテル系ポリオールを使用することにより、シール材の形成時（中空糸膜モジュールの製造時）の成形加工性に特に優れた組成物が得られる。
【００２４】
ポリエステル系ポリオールとしては、例えばポリカルボン酸と、ポリオールとの縮合重合により得られるものが挙げられる。ポリカルボン酸の具体例としては、例えばアゼライン酸、ドデカン酸、マレイン酸、フマル酸、イタコン酸、リシノール酸、２量化リノール酸等の脂肪族飽和ポリカルボン酸、脂肪族不飽和ポリカルボン酸や、フタル酸、イソフタル酸、テレフタル酸等の芳香族ポリカルボン酸が挙げられる。ポリオールの具体例としては、前記した低分子ポリオール及びポリエーテルポリオールを挙げることができる。
【００２５】
また、ポリエステル系ポリオールの分子量は、通常２００〜５０００が好ましく、５００〜３０００が更に好ましい。分子量が２００〜５０００のポリエステル系ポリオールを使用することにより、シール材の形成時（中空糸膜モジュールの製造時）の成形加工性に特に優れた組成物が得られる。
【００２６】
ポリエーテルエステル系ポリオールとしては、ポリエステルポリオールの末端にアルキレンオキサイド、例えばエチレンオキサイド、プロピレンオキサイド等を付加反応させて得られるポリエーテルエステルポリオール等が挙げられる。
【００２７】
ポリラクトン系ポリオールとしては、例えばグリコール類やトリオール類の重合開始剤に、ε−カプロラクトン、α−メチル−ε−カプロラクトン、ε−メチル−ε−カプロラクトン、β−メチル−δ−バレロラクトン等を、有機金属化合物、金属キレート化合物、脂肪酸金属アシル化合物等の触媒の存在下で、付加重合させて得られるポリオールが挙げられる。ポリラクトン系ポリオールの分子量は、通常２００〜５０００が好ましく、５００〜３０００が更に好ましい。分子量が２００〜５０００のポリラクトン系ポリオールを使用することにより、シール材の形成時（中空糸膜モジュールの製造時）の成形加工性に特に優れた組成物が得られる。
【００２８】
ポリオレフィン系ポリオールとしては、例えばポリブタジエン、又はブタジエンとスチレンもしくはアクリロニトリルとの共重合体の末端に水酸基を導入したポリブタジエン系ポリオール等が挙げられる。
【００２９】
ヒマシ油系ポリオールとしては、例えばヒマシ油、ヒマシ油脂肪酸と、上記活性水素基含有化合物（ａ２）より選ばれる少なくとも１種のポリオールとの反応により得られる線状または分岐状ポリエステルが挙げられ、例えばヒマシ油脂肪酸のジグリセライド、モノグリセライド、ヒマシ油脂肪酸とトリメチロールアルカンとのモノ、ジ、またはトリエステル、ヒマシ油脂肪酸とポリプロピレングリコールとのモノ、ジ、またはトリエステル等が挙げられる。
【００３０】
なお、ヒマシ油の主成分は、リシノール酸のトリグリセライドであり、ヒマシ油には水素添加ヒマシ油が含まれる。また、ヒマシ油脂肪酸の主成分はリシノール酸であり、ヒマシ油脂肪酸には、水素添加ヒマシ油脂肪酸が含まれる。
【００３１】
また、トリメチロールアルカンとしては、例えばトリメチロールメタン、トリメチロールエタン、トリメチロールプロパン、トリメチロールブタン、トリメチロールペンタン、トリメチロールヘキサン、トリメチロールヘプタン、トリメチロールオクタン、トリメチロールノナン及びトリメチロールデカン等を挙げることができる。
【００３２】
ヒマシ油系ポリオールの数平均分子量は４００〜３０００であることが好ましく、５００〜２５００が更に好ましい。数平均分子量が４００〜３０００のヒマシ油系変性ポリオール（ｂ２）を使用して得られる組成物によれば、シール材に要求される物性、特に機械的特性が良好な硬化樹脂を形成することができる。
【００３３】
イソシアネート基末端ウレタンプレポリマーは、攪拌容器内にイソシアネート成分を投入攪拌し、その後、攪拌容器内の温度を４０〜７０℃に保ちながらポリオールを投入攪拌する。続いて、攪拌容器内の温度を４０〜８０℃に保ちながら、２〜５時間程度ウレタン化反応させ得ることができる。
【００３４】
イソシアネート基末端プレポリマーのイソシアネート基含有量は、通常１２〜２７質量％が好ましく、１３〜２６質量％が更に好ましく、１４〜２５質量％が最も好ましい。イソシアネート基含有量が１２〜２７質量％であるイソシアネート基末端プレポリマーを使用することにより、シール材の形成時（中空糸膜モジュールの製造時）の成形加工性に特に優れた組成物が得られ、成形不良を生じることなく中空糸膜モジュールを製造することができる。
【００３５】
＜硬化剤（Ｂ）＞
本発明の硬化剤（Ｂ）は、エタノールアミンのアルキレンオキサイド付加体アミノアルコール（ｂ１）と、ヒマシ油系ポリオール（ｂ２）を含有する。
【００３６】
［エタノールアミンのアルキレンオキサイド付加体（ｂ１）］
エタノールアミンのアルキレンオキサイド付加体アミノアルコール（ｂ１）は、エタノールアミンにアルキレンオキサイドを付加重合することにより得られる。エタノールアミンとしては、例えばモノエタノールアミン、ジエタノールアミン、トリエタノールアミン、Ｎ−メチル−Ｎ，Ｎ’−ジエタノールアミン等を挙げることができ、アルキレンオキサイドとしては、エチレンオキサイド、プロピレンオキサイド、ブチレンオキサイド等を挙げることができる。これらのエタノールアミン、アルキレンオキサイドの組み合わせの中で、工業的に入手が容易なことから、モノエタノールアミンのプロピレンオキサイド付加体が好ましい。
【００３７】
また、エタノールアミンのアルキレンオキサイド付加体（ｂ１）の配合量は、硬化剤（Ｂ）中に５〜８０質量％であり、１０〜７０質量％が好ましい。この範囲の添加量で使用することにより、製造時のポリウレタン樹脂の初期粘度上昇を抑えつつ、ポリウレタン樹脂をカットするまでの時間が短くなるため、生産性をより向上させることができる。
【００３８】
［ヒマシ油系ポリオール（ｂ２）］
ヒマシ油系ポリオール（ｂ２）としては、例えばヒマシ油、ヒマシ油脂肪酸と、前記活性水素基含有化合物（ａ２）より選ばれる少なくとも１種のポリオールとの反応により得られる線状または分岐状ポリエステルが挙げられ、例えばヒマシ油脂肪酸のジグリセライド、モノグリセライド、ヒマシ油脂肪酸とトリメチロールアルカンとのモノ、ジ、またはトリエステル、ヒマシ油脂肪酸とポリプロピレングリコールとのモノ、ジ、またはトリエステル等が挙げられる。
【００３９】
なお、ヒマシ油の主成分は、リシノール酸のトリグリセライドであり、「ヒマシ油」には水素添加ヒマシ油が含まれる。また、ヒマシ油脂肪酸の主成分はリシノール酸であり、ヒマシ油脂肪酸には、水素添加ヒマシ油脂肪酸が含まれる。
【００４０】
また、トリメチロールアルカンとしては、例えばトリメチロールメタン、トリメチロールエタン、トリメチロールプロパン、トリメチロールブタン、トリメチロールペンタン、トリメチロールヘキサン、トリメチロールヘプタン、トリメチロールオクタン、トリメチロールノナン及びトリメチロールデカン等を挙げることができる。
【００４１】
ヒマシ油系ポリオール（ｂ２）の数平均分子量は４００〜３０００であることが好ましく、５００〜２５００が更に好ましい。数平均分子量が４００〜３０００のヒマシ油系ポリオール（ｂ２）を使用して得られる組成物によれば、シール材に要求される物性、特に機械的特性が良好な硬化樹脂を形成することができる。
【００４２】
ヒマシ油系ポリオール（ｂ２）の平均水酸基価は２０〜３００ｍｇＫＯＨ／ｇであることが好ましく、４０〜２５０ｍｇＫＯＨ／ｇが更に好ましい。平均水酸基価が２０〜３００ｍｇＫＯＨ／ｇのヒマシ油系ポリオール（ｂ２）を使用して得られる組成物によれば、シール材に要求される物性、特に機械的特性が良好な硬化樹脂を形成することができ、シール材の生産性、延いては、中空糸膜モジュール（濾過装置）の生産性の向上も図ることができる。
【００４３】
また、ヒマシ油系ポリオール（ｂ２）を使用する場合の配合量は、硬化剤（Ｂ）中に２０〜９５質量％が好ましく、３０〜９０質量％が特に好ましい。硬化剤（Ｂ）中の（ｂ２）の割合を前記範囲内にすることで、より良好な生産性、反応性、充填性、好適な樹脂硬度をもつシール材を得ることができる。
【００４４】
硬化剤（Ｂ）には、エタノールアミンのアルキレンオキサイド付加体（ｂ１）、ヒマシ油系ポリオール（ｂ２）、及びこれら以外の活性水素含有化合物を２種以上使用しても良い。
【００４５】
エタノールアミンのアルキレンオキサイド付加体（ｂ１）、ヒマシ油系ポリオール（ｂ２）以外の活性水素含有化合物としては、前記した活性水素化合物（ａ２）や水酸基含有アミン系化合物（ｂ３）が挙げられる。
【００４６】
水酸基含有アミン系化合物（ｂ３）としては、例えば低分子ポリアミン、低分子アミノアルコール等のアミン系化合物を挙げることができる。具体的には、例えばＮ，Ｎ，Ｎ’，Ｎ’−テトラキス［２−ヒドロキシプロピル］エチレンジアミン、Ｎ，Ｎ，Ｎ’，Ｎ’−テトラキス［２−ヒドロキシエチル］エチレンジアミン等のアミノ化合物のオキシアルキル化誘導体、及びモノエタノールアミン、ジエタノールアミン、トリエタノールアミン、Ｎ−メチル−Ｎ，Ｎ’−ジエタノールアミン等を挙げることができる。これらの中でも、エチレンジアミン等のアミノ化合物のプロピレンオキサイドもしくはエチレンオキサイド付加物が好ましく、Ｎ，Ｎ，Ｎ’，Ｎ’−テトラキス［２−ヒドロキシプロピル］エチレンジアミンが最も好ましい。エチレンジアミン等のアミノ化合物のプロピレンオキサイドもしくはエチレンオキサイド付加物を使用することにより、成型時の加工性向上、溶出物の低下等に効果を奏する。
【００４７】
また、該水酸基含有アミン系化合物（ｂ３）を使用する場合の配合量は、硬化剤（Ｂ）中に１〜３０質量％が好ましく、５〜２５質量％が特に好ましい。硬化剤（Ｂ）中の（ｂ３）の割合を前記範囲内にすることで、成型時の加工性をより向上させ、溶出物をさらに低減させることができ、反応性、充填性をより向上させ、好適な硬度をもつシール材を得ることができる。
【００４８】
ポリオール成分を含有する硬化剤は、攪拌容器内にポリオール成分を投入攪拌し、攪拌容器内の温度を４０〜８０℃に保ちながら、１〜５時間程度攪拌することで得ることができる。
【００４９】
＜主剤（Ａ）と硬化剤（Ｂ）の混合比率＞
本発明の組成物において、主剤（Ａ）と硬化剤（Ｂ）の混合比率としては、主剤（Ａ）を構成するイソシアネート成分を有するイソシアネート基と、硬化剤（Ｂ）を構成するポリオール成分を有する活性水素基とのモル比（イソシアネート基／活性水素基）が０．８〜１．６であることが好ましく、０．９〜１．２が更に好ましく、１．０〜１．１が最も好ましい。このような混合比率で得られる組成物によれば、耐久性に優れ、水中への溶出物の量が極めて少ない硬化樹脂（シール材）を形成することができる。
【００５０】
なお、本発明の組成物には、特に必要ではないが、本発明の趣旨を逸脱しない範囲で公知のウレタン化触媒が含有されていてもよい。
【００５１】
ウレタン化触媒としては、有機スズ化合物などの金属化合物系触媒、トリエチレンジアミン（ＴＥＤＡ）、テトラメチルヘキサメチレンジアミン（ＴＭＨＭＤＡ）、ペンタメチルジエチレントリアミン（ＰＭＤＥＴＡ）、ジメチルシクロヘキシルアミン（ＤＭＣＨＡ）、ビスジメチルアミノエチルエーテル（ＢＤＭＡＥＡ）などの３級アミン触媒等を挙げることができる。
【００５２】
＜シール材及び中空糸膜モジュール＞
本発明のシール材は、本発明の組成物を硬化することにより得られる。
【００５３】
具体的には、主剤（Ａ）と硬化剤（Ｂ）とからなる本発明の組成物を室温下にて調製し、好ましくは０℃〜１００℃、更に好ましくは１０℃〜８０℃、最も好ましくは２０℃〜６０℃の温度条件下にて、主剤（Ａ）を構成するイソシアネート成分と、硬化剤（Ｂ）を構成するポリオール成分とを反応・硬化させることにより好適に形成することができる。
【００５４】
なお、ゲル化時間の短縮化や組成物の粘度低下を図る目的で、必要に応じて、混合前に、主剤（Ａ）及び硬化剤（Ｂ）の各々を、３０〜６０℃に加温してもよい。
【００５５】
本発明の中空糸膜モジュールは、複数の中空糸膜の集束体端部における中空糸膜相互の隙間を本発明の組成物により封止し、当該組成物を硬化させて本発明のシール材を形成し（これにより、当該シール材によって中空糸膜相互の隙間が封止される）、当該集束体をハウジング内に収容することにより製造することができる。
【００５６】
本発明の中空糸膜モジュール（中空糸膜型濾過装置）の具体的構造としては、特開平１１−５０２３号公報に記載の構造を挙げることができるが、これに限定されるものではない。
【実施例】
【００５７】
以下に実施例及び比較例を挙げて、本発明をさらに具体的に説明する。但し、本発明はこれらの例によってなんら限定して解釈されるものではない。
【００５８】
〔製造例１：主剤（Ａ）の製造〕
温度計、攪拌機、窒素シール管、冷却管を備えた２Ｌサイズの４つ口フラスコの内部を窒素置換した。これに、ＭＤＩ−１を２２０ｇと、ＭＤＩ−２を６０９ｇとを仕込み、液の昇温及び攪拌を開始した。液温度が５０℃に達したところで、下記のポリオール１を１７１ｇ添加し、窒素雰囲気下、７０℃で３時間にわたり攪拌混合することによって反応させ、主剤（Ａ）を構成するイソシアネート基末端プレポリマーを得た。以下、これを「主剤（Ａ−１）」という。主剤（Ａ−１）のイソシアネート基含有量は２２．８質量％、２５℃における粘度は３３０ｍＰａ・ｓであった。
【００５９】
〔硬化剤（Ｂ）の調製〕
エタノールアミンのアルキレンオキサイド付加体（ｂ１）と、ヒマシ油系ポリオール（ｂ２）と、水酸基含有アミン系化合物（ｂ３）とヒマシ油脂肪酸を、表１に記載する配合比（質量比）に従って混合し、硬化剤（Ｂ）を準備した。以下、これを「硬化剤（Ｂ−１）〜（Ｂ−６）」とする。
【００６０】
【表１】
0006610186.tif 000002
【００６１】
上記の主剤、硬化剤を得るために使用した原料は下記のとおりである。
・ＭＤＩ−１：４，４’−ジフェニルメタンジイソシアネート、ＮＣＯ含有量＝３３．６％「ミリオネートＭＴ（商品名）」（東ソー社製）
・ＭＤＩ−２：４，４’−ジフェニルメタンジイソシアネートのカルボジイミド変性体、イソシアネート基含有量＝２８．７％「ミリオネートＭＴＬ−Ｃ（商品名）」（東ソー社製）
・エタノールアミンのアルキレンオキサイド付加体１：商品名「レオコンＭＡ−１７０」（ライオン・スペシャリティ・ケミカルズ社製）
・ヒマシ油脂肪酸１：商品名「ＣＯ−ＦＡ」（伊藤製油社製）
・ポリオール１：「ＵＲＩＣ  Ｈ−３０（商品名）」（伊藤製油社製）、平均官能基数＝２．７、水酸基価＝１６０ｍｇＫＯＨ／ｇ
・水酸基含有アミン系化合物１：Ｎ，Ｎ，Ｎ’，Ｎ’−テトラキス［２−ヒドロキシプロピル］エチレンジアミン（（株）ＡＤＥＫＡ製）
ここで、平均官能基数とはポリオールの製造メーカーがカタログ等に記載している値、又はポリオールを得る際に用いられる開始剤の官能基数をいう。
【００６２】
［ポリウレタン樹脂形成性組成物のＭＶ−１及びポットライフ］
ポリウレタン樹脂形成性組成物の各々を、予め２５℃に温度調整した主剤と硬化剤を、所定配合比で合計が１００ｇとなるよう計量し、２５℃雰囲気下で、回転粘度計（Ｂ型、４号ローター）を用いて、主剤と硬化剤との混合を開始した時点から、１分後の混合粘度をＭＶ−１とし、組成物の粘度が５００００ｍＰａ・ｓに到達するまでの時間をポットライフ（秒）とした。中空糸膜への良好な充填性を得るためにはＭＶ−１が１５００ｍＰａ・ｓ以下、ポットライフは１５０秒以上が好ましい。実施例１〜４、比較例１〜２に係るポリウレタン樹脂形成性組成物のＭＶ−１、ポットライフ測定結果を表２に記載する。
【００６３】
〔硬度発現率〕
所定の配合比で仕込んだポリウレタン樹脂形成性組成物を撹拌混合し、１０〜２０ｋＰａで１分間減圧脱泡した後、所定の型にて成型し、厚みが６ｍｍ以上のポリウレタン樹脂硬化物を作成した。２５℃環境下、ポリウレタン樹脂形成性組成物を所定の型に注入し終わってから（注型完了時から）１時間後と９６時間後の硬化物の１０秒後のＪＩＳ−Ｄ硬度をＪＩＳ  Ｋ７３１２に準じて測定し、以下式により硬度発現率を求めた。硬度発現率が６０％以上で、生産性向上が可能となる。
硬度発現率（％）＝１時間後硬度／９６時間後硬度  ×１００
実施例１〜４、比較例１〜２に係るポリウレタン樹脂形成性組成物の硬度発現率測定結果を表２に記載する。
【００６４】
〔溶出物試験〕
ポリウレタン樹脂形成性組成物各々を減圧脱泡（１０〜２０ｋＰａで１分間）した後、離型紙上に約１〜２ｍｍの厚みになるように仕込み、２５℃で７日間静置キュアして、硬化物を得た。得られた樹脂を細断・浸水し７０℃で１時間の抽出処理を施した試験液を得た。他方、ブランクとして樹脂を浸水していない（即ち水のみ）液について同様の処理を施した空試験液を得た。これら両者について、全有機体炭素計を用いてＴＯＣ（全有機体炭素）を測定し、両者の差を求めた（差が小さいほど、溶出物は少ないことになる）。樹脂からの低溶出物性としてはＴＯＣ値が３ｍｇ／Ｌ以下が好ましい。実施例１〜４、比較例１〜２に係るポリウレタン樹脂形成性組成物のＴＯＣ結果を表２に示す。
【００６５】
【表２】
0006610186.tif 000003
【産業上の利用可能性】
【００６６】
本発明のポリウレタン樹脂形成性組成物の硬化物（シール材）は、前述のとおり、多くの優れた性能、とりわけ優れた硬度発現率を有する。従って、医療用、工業用分離装置を構成する中空糸膜モジュール（中空糸膜型濾過装置）用のシール材（結束材）として使用することができ、特に大型の中空糸膜モジュール用のシール材として好適に使用することができる。ここに、医療用、工業用分離装置としては、具体的には、血漿分離器、人工肺、人工腎臓、人工肝臓、家庭用・工業用水処理装置等が挙げられる。